성분 ( A ) - 1 의 중합 은 , 용적 300 L 의 SUS 제 교반기 달린 반응기 를 이용 하 고 , 온도 를 80 ℃ 로 유지 하 고 , 액 레벨 을 100 L 로 하 고 , 헥세인 을 매시 ( 每時 ) 27 . 0 kg , 에틸렌 을 매시 5 . 1 kg , 프로필렌 을 매시 3 . 4 kg , 5 - 에틸 리덴 - 2 - 노보 넨 ( ENB ) 을 매시 1 . 2 kg 의 속도 로 , 또한 수소 를 매시 15 NL 의 속도 로 , 주 촉매 로서 [ N -( 1 , 1 - 다이메틸 에틸 ) - 1 , 1 - 다이메틸 - 1 -[( 1 , 2 , 3 , 3 A , 8 A - η ) - 1 , 5 , 6 , 7 - 테트라 하이드로 - 2 - 메틸 - S - 인다 센 - 1 - 일 ] 실란 아미 네이트 ( 2 -)- κ N ] [ ( 1 , 2 , 3 , 4 - η ) - 1 , 3 - 펜 타 다이엔 ] - 타이타늄 을 매시 0 . 07 mmol , 공 촉매 로서 ( C 6 H 5 ) 3 CB ( C 6 F 5 ) 4 를 매시 0 . 28 mmol , 유기 알루미늄 화합물 로서 TIBA ( 이하 , 이러 한 주 촉매 , 공 촉매 및 유기 알루미늄 화합물 의 조합 을 「 촉매 A 」 라고 도 함 ) 를 매시 1 . 8 mmol 의 속도 로 연속 적 으로 반응기 에 공급 하 여 , 에틸렌 과 프로필렌 과 5 - 에틸 리덴 - 2 - 노보 넨 의 3 원 공중 합체 ( 성분 ( A ) - 1 ) 의 중합 액 을 수득 했 다 . 한편 , 상기 주 촉매 는 , 국제 공개 제 98 / 49212 호 팜플렛 에 기재 되 어 있 는 방법 에 준하 여 합성 하 여 수득 했 다 . 수득 된 중합 액 으로부터 플 래쉬 건조 에 의해 성분 ( A ) - 1 을 수득 했 다 . 성분 ( A ) - 1 의 물 성 을 표 18 에 아울러 나타낸다 .